FR 3071839 A1 20190405 FR 1759109 A 20170929 - 1 - [1] Le domaine de la présente invention est celui des composites comprenant un matériau élastomérique et des éléments de renfort noyés dans ce matériau élastomérique. La présente invention est plus particulièrement relative à de tels composites formant des courroies de transmission de puissance. [2] On connait de l'état de la technique, notamment de W02015/151010, un composite formant une courroie de transmission de puissance comprenant un matériau élastomérique comprenant au moins un élastomère de type éthylène alpha oléfine, par exemple de l'EPDM, et des éléments de renforts noyés dans ce matériau élastomérique. [3] Chaque élément de renfort est un brin multifilamentaire de monofilaments élémentaires textiles. Chaque élément de renfort est imprégné par une composition assurant la cohésion des monofilaments du brin multifilamentaire les uns avec les autres et permettant d'éviter l'effilochage de chaque élément de renfort. Cette composition de cohésion, formant une couche à coeur de l'élément de renfort, est issue de la réaction d'un ou plusieurs isocyanates et comprend par exemple une urétidinedione, un isocyanurate ou un mélange de ces deux composés. Chaque élément de renfort imprégné est revêtu d'une couche adhésive. La couche adhésive comprend une composition adhésive de type RFL (Résorcinol-Formaldéhyde-Latex). Ces compositions adhésives de type RFL comprennent de manière bien connue une résine phénolique thermodurcissable, obtenue par la condensation du résorcinol avec le formaldéhyde, et un ou plusieurs latex de caoutchouc diénique en solution aqueuse. [4] Or, il est souhaitable de diminuer, voire de supprimer à terme le formaldéhyde des composites d'élastomères en raison de son impact environnemental et de l'évolution récente de la réglementation, notamment la réglementation européenne, sur ce type de composé. [005] L'invention a pour but de fournir des composites comprenant de nouveaux systèmes adhésifs simples à mettre en oeuvre permettant de maintenir, voire d'améliorer, l'endurance de ces composites. [006] L'invention a pour objet un composite comprenant : - au moins un élément de renfort, - une couche adhésive réalisée dans une composition adhésive et revêtant l'élément de renfort, - un corps élastomérique réalisé dans une matrice élastomérique comprenant au moins un élastomère choisi dans le groupe constitué par un élastomère de type éthylène alpha oléfine, un élastomère polychloroprène et les mélanges de ces élastomères et dans lequel est noyé l'élément de renfort revêtu de la couche adhésive, la composition adhésive comportant au moins une résine à base: - 2 - - d'au moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et/ou 5 - d'au moins un monophénol aromatique comprenant au moins un noyau aromatique à six chainons portant une unique fonction hydroxyle, o les deux positions ortho de la fonction hydroxyle étant non substituées ou o au moins une position ortho et la position para de la fonction hydroxyle étant non substituées, et 10 - d'au moins un composé aromatique comprenant au moins un noyau aromatique porteur d'au moins deux fonctions, l'une de ces fonctions étant une fonction hydroxyméthyle, l'autre étant une fonction aldéhyde ou une fonction hydroxyméthyle. [7] Au cours de ses recherches, la Demanderesse a découvert une composition adhésive 15 aqueuse n'utilisant pas de formol libre qui permet de répondre à l'objectif ci-dessus. [8] La composition adhésive est facile à fabriquer et à mettre en oeuvre, notamment grâce à la très haute solubilité du composé aromatique due à la présence d'au moins une fonction hydroxyméthyle qui constitue en outre un site réactif pour la formation de la résine. Cette facilité de fabrication et de mis en oeuvre se traduit par l'absence de requérir nécessairement à une 20 forte agitation lors du mélangeage de la résine dans la composition aqueuse, forte agitation qui ferait appel à des appareils coûteux et augmenterait la durée du procédé. [9] De plus, la composition adhésive permet de conférer au composite une endurance améliorée. [10] Par "position méta l'une par rapport à l'autre", on entendra que les fonctions hydroxyle 25 sont portées par des carbones du noyau aromatique séparés l'un de l'autre par un unique autre carbone du noyau aromatique. [11] Par "en position ortho d'une fonction", on entendra la position occupée par le carbone du noyau aromatique immédiatement adjacent au carbone du noyau aromatique portant la fonction. [12] Par l'expression « résine à base de », il faut bien entendu comprendre une résine 30 comportant le mélange et/ou le produit de la réaction entre les différents constituants de base utilisés pour la condensation finale de cette résine, de préférence uniquement le produit de la réaction entre les différents constituants de base utilisés pour cette résine, certains d'entre eux pouvant être destinés à réagir ou susceptibles de réagir entre eux ou avec leur environnement chimique proche, au moins en partie, lors des différentes phases du procédé de fabrication de la 35 composition ou des composites, en particulier au cours d'une étape de cuisson. Ainsi les constituants de base sont les réactifs destinés à réagir ensemble lors de la condensation finale - 3 - de la résine et ne sont pas des réactifs destinés à réagir ensemble pour former ces constituants de base. [13] Conformément à l'invention, les constituants de base comprennent donc au moins un composé phénolique et au moins un composé aromatique. Dans un mode de réalisation, les 5 constituants de base peuvent comprendre d'autres constituants additionnels différents du composé phénolique et du composé aromatique. Dans un autre mode de réalisation, les constituants de base sont constitués d'au moins un composé phénolique et d'au moins un composé aromatique. [14] De préférence, dans le mode de réalisation où les constituants de base comprennent 10 d'autres constituants additionnels, ces autres constituants additionnels sont dépourvus de formaldéhyde et/ou dépourvus de donneur de méthylène choisi dans le groupe constitué par l'hexa-méthylènetétramine (HMT), l'hexamethoxyméthylmélamine (H3M), l'hexaethoxyméthylmélamine, le chlorure de lauryloxyméthylpyridinium, le chlorure d'éthoxyméthylpyridinium, des polymères d'hexaméthoxyméthylmélamine de trioxanne de 15 formaldéhyde, l'hexakis(méthoxyméthyl)mélamine, la N, N', N"-triméthyl/-N, N', N"- triméthylolmélamine, l'hexaméthylolmélamine, la N-méthylolmélamine, la N,N'- diméthylolmélamine, la N, N', N"-tris(méthoxyméthyl)mélamine, la N, N', N"-tributyl-N, N', N"- triméthylolmélamine. Plus avantageusement, ces autres constituants additionnels sont dépourvus de formaldéhyde et dépourvus des donneurs de méthylène décrits dans ce 20 paragraphe. [15] Plus préférentiellement, dans le mode de réalisation où les constituants de base comprennent d'autres constituants additionnels, ces autres constituants additionnels sont dépourvus de formaldéhyde et/ou dépourvus de donneur de méthylène choisi dans le groupe constitué par l'hexaméthylènetétramine, l'hexaéthoxyméthylmélamine, 25 l'hexaméthoxyméthylmélamine, le chlorure de lauryloxyméthylpyridinium, le chlorure d'éthoxyméthylpyridinium, l'hexaméthoxyméthylmélamine de trioxanne et les oxyméthylmélamines N-substituées répondant à la formule générale: F5 ,CI-120Q N/ \N F4 NN - 4 - dans laquelle Q représente un groupe alkyle contenant de 1 à 8 atomes de carbone; F1, F2, F3, F4 et F5 sont choisis, indépendamment l'un de l'autre, parmi le groupe constitué par un atome d'hydrogène, par un groupe alkyle contenant de 1 à 8 atomes de carbone, par le groupe - CH20Q et leurs produits de condensation. Plus avantageusement, ces autres constituants 5 additionnels sont dépourvus de formaldéhyde et dépourvus des donneurs de méthylène décrits dans ce paragraphe. [16] Encore plus préférentiellement, dans le mode de réalisation où les constituants de base comprennent d'autres constituants additionnels, ces autres constituants additionnels sont dépourvus de formaldéhyde et/ou dépourvus de donneur de méthylène. Plus avantageusement, 10 ces autres constituants additionnels sont dépourvus de formaldéhyde et dépourvus des donneurs de méthylène. [17] Par dépourvu de formaldéhyde ou dépourvu de donneur de méthylène, on entend que le taux massique total du formaldéhyde ou du ou des donneurs de méthylène appartenant aux groupes décrits ci-dessus en poids total du ou des composés aromatiques Al dans les 15 constituants de base est inférieur ou égal à 10%, de préférence à 5%, plus préférentiellement à 2% et encore plus préférentiellement à 1%. [18] Par dépourvu de formaldéhyde et dépourvu de donneur de méthylène, on entend que le taux massique total du formaldéhyde et du ou des donneurs de méthylène appartenant aux groupes décrits ci-dessus en poids total du ou des composés aromatiques Al dans les 20 constituants de base est inférieur ou égal à 10%, de préférence à 5%, plus préférentiellement à 2% et encore plus préférentiellement à 1%. [19] Conformément à la désignation « polyphénol aromatique », le noyau aromatique porteur d'au moins deux fonctions hydroxyle en position méta l'une par rapport à l'autre, les deux positions ortho d'au moins une des fonctions hydroxyle étant non substituées est un noyau 25 benzénique. [20] « CHO » représente la fonction aldéhyde. [21] « CH2OH » représente la fonction hydroxyméthyle. [22] La composition adhésive comprend donc au moins une (c'est-à-dire une ou plusieurs) résine; cette résine étant à base d'au moins un (c'est-à-dire un ou plusieurs) un polyphénol 30 aromatique et/ou au moins un (c'est-à-dire un ou plusieurs) monophénol aromatique et au moins un (c'est-à-dire un ou plusieurs) composé aromatique, constituants qui vont être décrits en détail ci-après. [23] Par matrice élastomérique, on entend une matrice à comportement élastomérique. [24] Par couche élastomérique de liaison, on entend une couche à comportement 35 élastomérique assurant une liaison physicochimique entre la couche adhésive et la matrice élastomérique. - 5 - [25] Par couche revêtant « directement » un objet, on entend que la couche est au contact de l'objet sans qu'aucun autre objet, notamment une autre couche ne soit interposé entre les deux. [26] Dans la présente description, sauf indication expresse différente, tous les pourcentages (%) indiqués sont des pourcentages en poids. Le sigle « pce » signifie parties en poids pour cent 5 parties d'élastomère. [27] D'autre part, tout intervalle de valeurs désigné par l'expression "entre a et b" représente le domaine de valeurs allant de plus de a à moins de b (c'est-à-dire bornes a et b exclues) tandis que tout intervalle de valeurs désigné par l'expression "de a à h" signifie le domaine de valeurs allant de a jusqu'à b (c'est-à-dire incluant les bornes strictes a et b). 10 [028] Dans le cadre de l'invention, les produits carbonés mentionnés dans la description, peuvent être d'origine fossile ou biosourcés. Dans ce dernier cas, ils peuvent être, partiellement ou totalement, issus de la biomasse ou obtenus à partir de matières premières renouvelables issues de la biomasse. 15 [029] COMPOSITE SELON L'INVENTION [30] Polyphénol aromatique et/ou monophénol aromatique [31] Dans un mode de réalisation, le premier constituant essentiel de la résine est un polyphénol aromatique comportant un ou plusieurs noyau(x) aromatique(s). Le polyphénol aromatique comprend au moins un noyau aromatique porteur d'au moins deux fonctions 20 hydroxyle en position méta l'une par rapport à l'autre, les deux positions ortho d'au moins une des fonctions hydroxyle étant non substituées. [32] Dans un autre mode de réalisation, le premier constituant essentiel de la résine est un monophénol aromatique comprenant au moins un noyau aromatique à six chainons portant une 25 unique fonction hydroxyle. Sur ce monophénol aromatique, les deux positions ortho de la fonction hydroxyle sont non substituées, ou bien au moins une position ortho et la position para de la fonction hydroxyle sont non substituées. [33] Dans encore un autre mode de réalisation, le premier constituant essentiel est un 30 mélange du polyphénol aromatique et du monophénol aromatique tels que décrits ci-dessous. [34] Conformément à l'invention le polyphénol aromatique peut être, dans un mode de réalisation, une molécule simple comprenant un ou plusieurs noyaux aromatiques, au moins un de ces noyaux aromatiques, voire chaque noyau aromatique étant porteur d'au moins deux 35 fonctions hydroxyle en position méta l'une par rapport à l'autre, les deux positions ortho d'au moins une des fonctions hydroxyle étant non substituées. Une telle molécule simple ne - 6 - comprend pas de motif répétitif. [35] De façon analogue, le monophénol aromatique peut être, dans un mode de réalisation, une molécule simple de monophénol aromatique comprenant un ou plusieurs noyaux aromatiques à six chainons, au moins un de ces noyaux aromatiques à six chainons, voire 5 chaque noyau aromatique à six chainons, étant porteur d'une unique fonction hydroxyle, les deux positions ortho de la fonction hydroxyle sont non substituées, ou bien, au moins une position ortho et la position para de la fonction hydroxyle sont non substituées. [36] De telles molécules simples ne comprennent pas de motif répétitif. [37] Conformément à l'invention, le polyphénol aromatique peut être, dans un autre mode de 10 réalisation, une résine pré-condensée à base : - d'au moins un polyphénol aromatique, comprenant au moins un noyau aromatique porteur d'au moins deux fonctions hydroxyle en position méta l'une par rapport à l'autre, les deux positions ortho d'au moins une des fonctions hydroxyle étant non substituées ; et - d'au moins un composé susceptible de réagir avec ledit polyphénol aromatique comprenant 15 une fonction aldéhyde et/ou au moins un composé susceptible de réagir avec ledit polyphénol aromatique comprenant au moins deux fonctions hydroxyméthyle portées par un noyau aromatique. [38] Une telle résine pré-condensée à base de polyphénol aromatique est conforme à l'invention et comprend, contrairement à la molécule simple décrite ci-dessus, un motif répétitif. 20 En l'espèce, le motif répétitif comprend au moins un noyau aromatique porteur d'au moins deux fonctions hydroxyle en position méta l'une par rapport à l'autre. [39] Dans un autre mode de réalisation, le polyphénol aromatique est un mélange d'un polyphénol aromatique formant une molécule simple et d'une résine pré-condensée à base de polyphénol aromatique. 25 [040] D'une façon analogue et conformément à l'invention, le monophénol aromatique peut être, dans un autre mode de réalisation, une résine pré-condensée à base : - d'au moins un monophénol aromatique comprenant au moins un noyau aromatique à six chainons portant une unique fonction hydroxyle : o les deux positions ortho de la fonction hydroxyle sont non substituées, ou 30 o au moins une position ortho et la position para de la fonction hydroxyle sont non substituées; - d'au moins un composé susceptible de réagir avec ledit monophénol aromatique comprenant au moins une fonction aldéhyde et/ou au moins un composé susceptible de réagir avec ledit monophénol aromatique comprenant au moins 35 deux fonctions hydroxyméthyle portées par un noyau aromatique. [041] Une telle résine pré-condensée à base de monophénol aromatique est conforme à - 7 - l'invention et comprend, contrairement à la molécule simple décrite ci-dessus, un motif répétitif. En l'espèce, le motif répétitif comprend au moins un noyau aromatique à six chainons porteur d'une unique fonction hydroxyle. 5 [042] Dans les modes de réalisation particuliers qui suivent, on décrit le ou les noyaux aromatiques du polyphénol aromatique ou du monophénol aromatique. Par souci de clarté, on y décrit le « polyphénol aromatique » ou le « monophénol aromatique » sous sa forme de molécule simple. Ce polyphénol aromatique ou ce monophénol aromatique pourra ensuite être condensé et définira en partie le motif répétitif. Les caractéristiques de la résine pré-condensée 10 sont décrites plus en détail par la suite. [43] Polyphénol aromatique [44] Dans un mode de réalisation préféré, le noyau aromatique du polyphénol aromatique est 15 porteur de trois fonctions hydroxyle en position méta les unes par rapport aux autres. [45] De préférence, les deux positions ortho de chaque fonction hydroxyle sont non substituées. On entend par là que les deux atomes de carbone situés de part et d'autre (en position ortho) de l'atome de carbone hydroxyle (i.e., porteur de la fonction hydroxyle) sont porteurs d'un simple atome d'hydrogène. 20 [046] Encore plus préférentiellement, le reste du noyau aromatique du polyphénol aromatique est non substitué. On entend par là que les autres atomes de carbone du reste du noyau aromatique (ceux autres que les atomes de carbone porteurs des fonctions hydroxyle) sont porteurs d'un simple atome d'hydrogène. [47] Dans un mode de réalisation, le polyphénol aromatique comprend plusieurs noyaux 25 aromatiques, au moins deux d'entre eux étant chacun porteur d'au moins deux fonctions hydroxyle en position méta l'une par rapport à l'autre, les deux positions ortho d'au moins une des fonctions hydroxyle d'au moins un noyau aromatique étant non substituées. [48] Dans un mode de réalisation préféré, au moins un des noyaux aromatiques du polyphénol aromatique est porteur de trois fonctions hydroxyle en position méta les unes par 30 rapport aux autres. [49] De préférence, les deux positions ortho de chaque fonction hydroxyle d'au moins un noyau aromatique sont non substituées. [50] Encore plus préférentiellement, les deux positions ortho de chaque fonction hydroxyle de chaque noyau aromatique sont non substituées. 35 [051] Avantageusement, chaque noyau aromatique du polyphénol aromatique est un noyau benzénique. - 8 - [052] A titre d'exemple de polyphénol aromatique comportant un seul noyau aromatique, on peut citer en particulier, le résorcinol et le phloroglucinol, pour rappel de formules développées : OH HO OH HO OH (I) 5 [053] A titres d'exemples, dans le cas où le polyphénol aromatique comporte plusieurs noyaux aromatiques, au moins deux de ces noyaux aromatiques, identiques ou différents, sont choisis parmi ceux de formules générales : OH HO 01-1 HO OH HO OH I-10 'OH 10 (III-a) (III-b) (III-d) dans lesquelles les symboles Z1, Z2, identiques ou différents s'ils sont plusieurs sur le même noyau aromatique, représentent un atome (par exemple carbone, soufre ou oxygène) ou un groupe de liaison par définition au moins divalent, qui relie au moins ces deux noyaux 15 aromatiques au reste du polyphénol aromatique. [054] Un autre exemple de polyphénol aromatique est le 2,2',4,4'-tétrahydroxydiphényl sulfide de formule développée suivante : OH OH HO OH (IV) 20 [055] Un autre exemple de polyphénol aromatique est le 2,2',4,4'-tétrahydroxydiphényl benzophénone de formule développée suivante : -9- HO OH 5 (V) [056] On note que chaque composé IV et V est un polyphénol aromatique comportant deux noyaux aromatiques (de formules Ill-c) dont chacun est porteur d'au moins deux (en l'occurrence de deux) fonctions hydroxyle en position méta l'une par rapport à l'autre. 10 [057] On note que dans le cas d'un polyphénol aromatique comportant au moins un noyau aromatique conforme à la formule III-b, les deux positions ortho de chaque fonction hydroxyle d'au moins un noyau aromatique sont non substituées. Dans le cas d'un polyphénol aromatique comportant plusieurs noyaux aromatiques conformes à la formule III-b, les deux positions ortho de chaque fonction hydroxyle de chaque noyau aromatique sont non substituées. 15 [058] Selon un mode de réalisation de l'invention, le polyphénol aromatique est choisi dans le groupe constitué par le résorcinol (I), le phloroglucinol (II), le 2,2',4,4'-tétrahydroxydiphényl sulfide (IV), la 2,2',4,4'-tétrahydroxybenzophenone (V), les résines pré-condensées à partir d'au moins un de ces polyphénols aromatiques et les mélanges de ces composés. Dans un mode de réalisation particulièrement avantageux, le polyphénol aromatique est le phloroglucinol. 20 [059] Dans un mode de réalisation, le polyphénol aromatique comprend une résine pré- condensée à base du polyphénol aromatique tel que décrit dans l'un quelconque de ces modes de réalisations. [060] Cette résine pré-condensée est avantageusement à base : - d'au moins un polyphénol aromatique tel que défini précédemment, et préférentiellement 25 choisi dans le groupe constitué par le résorcinol, le phloroglucinol, le 2,2,4,4'- tétrahydroxydiphényl sulfide, la 2,2',4,4'-tétrahydroxybenzophenone, et leurs mélanges ; et - d'au moins un composé susceptible de réagir avec ledit polyphénol aromatique comprenant une fonction aldéhyde et/ou au moins un composé susceptible de réagir 30 avec ledit polyphénol aromatique comprenant au moins deux fonctions hydroxyméthyle portées par un noyau aromatique. [061] Avantageusement, le composé susceptible de réagir avec ledit polyphénol aromatique peut être un composé aromatique tel que défini ci-après, un composé de formule Ar-(CH0)2, où Ar représente un noyau aromatique, ou tout autre aldéhyde. Avantageusement, ledit composé 35 est choisi dans le groupe constitué par un composé aromatique comprenant un noyau aromatique porteur d'au moins deux fonctions, l'une de ces fonctions étant une fonction - 10 - hydroxyméthyle, l'autre étant une fonction aldéhyde ou une fonction hydroxyméthyle, le formaldéhyde, le furfuraldéhyde, le 2,5-furanedicarboxaldéhyde, le 1,4- benzènedicarboxaldéhyde, le 1,3-benzènedicarboxaldéhyde, le 1,2-benzènedicarboxaldéhyde et les mélanges de ces composés. Très avantageusement, lorsque le composé est un composé 5 aromatique comprenant un noyau aromatique porteur d'au moins deux fonctions, l'une de ces fonctions étant une fonction hydroxyméthyle, l'autre étant une fonction aldéhyde ou une fonction hydroxyméthyle, ce composé est choisi dans le groupe constitué par le 5-(hydroxyméthyl)- furfural, le 2,5-di(hydroxyméthyle)furane et les mélanges de ces composés. [62] Ainsi, dans la résine pré-condensée à base de polyphénol aromatique, le motif répétitif 10 répond aux caractéristiques du polyphénol aromatique définies précédemment à l'exception qu'au moins un des atomes de carbone du noyau aromatique, qui était non substitué, est relié à un autre motif. [63] Quel que soit le composé autre que le polyphénol aromatique à la base de la résine pré-condensée, cette résine pré-condensée est dépourvue de formaldéhyde libre. En effet, même 15 dans le cas où la résine pré-condensée est à base d'un polyphénol aromatique tel que décrit précédemment et de formaldéhyde, le formaldéhyde ayant déjà réagi avec le polyphénol aromatique, la résine pré-condensée est dépourvue de formaldéhyde libre susceptible de pouvoir réagir avec le polyphénol aromatique conforme à l'invention dans une étape ultérieure. [64] Le polyphénol aromatique peut également comprendre un mélange d'une molécule libre 20 de polyphénol aromatique et d'une résine pré-condensée à base de polyphénol aromatique, telle que décrite précédemment. En particulier, le polyphénol aromatique peut également comprendre un mélange de phloroglucinol et d'une résine pré-condensée à base de phloroglucinol. [65] Monophénol aromatique 25 [66] Le monophénol aromatique peut être conforme à deux variantes. Dans une variante, les deux positions ortho de la fonction hydroxyle sont non substituées. Dans une autre variante, au moins une position ortho et la position para de la fonction hydroxyle sont non substituées. [67] Avantageusement, dans la variante dans laquelle au moins une position ortho et la 30 position para de la fonction hydroxyle sont non substituées, une unique position ortho est non substituée et la position para de la fonction hydroxyle est non substituée. [68] De préférence, quelle que soit la variante, les deux positions ortho de la fonction hydroxyle sont non substituées. On entend par là que les deux atomes de carbone situés de part 35 et d'autre (en position ortho) de l'atome de carbone hydroxyle (i.e., porteur de la fonction hydroxyle) sont porteurs d'un simple atome d'hydrogène. [069] Encore plus préférentiellement, le reste du noyau aromatique est non substitué. On entend par là que les autres atomes de carbone du reste du noyau aromatique (ceux autres que les atomes de carbone porteurs des fonctions hydroxyle) sont porteurs d'un simple atome d'hydrogène. 5 [070] Dans un mode de réalisation, le monophénol aromatique comprend plusieurs noyaux aromatiques à six chainons, au moins deux d'entre eux étant chacun porteur d'une unique fonction hydroxyle et, pour au moins une des fonctions hydroxyles, les deux positions ortho de la fonction hydroxyle sont non substituées, ou au moins une position ortho et la position para de la fonction hydroxyle sont non substituées. 10 [71] De préférence, les deux positions ortho de chaque fonction hydroxyle d'au moins un noyau aromatique à six chainons sont non substituées. [72] Encore plus préférentiellement, les deux positions ortho de chaque fonction hydroxyle de chaque noyau aromatique à six chainons sont non substituées. 15 [073] Encore plus préférentiellement, le reste de chacun des noyaux aromatiques est non substitué. On entend par là que les autres atomes de carbone du reste de chaque noyau aromatique (ceux autres que les atomes de carbone porteurs des fonctions hydroxyle ou porteurs du groupe liant entre eux les noyaux aromatiques) sont porteurs d'un simple atome d'hydrogène. 20 [74] Avantageusement, le ou chaque noyau aromatique du monophénol aromatique est un noyau benzénique. [75] De préférence, le monophénol aromatique est choisi dans le groupe constitué par le phénol, l'ortho crésol, le méta crésol, le para crésol, l'ortho chlorophénol, le méta chlorophénol, 25 le para chlorophénol, l'acide 2-hydroxybenzoïque, l'acide 3-hydroxybenzoïque, l'acide 4- hydroxybenzoïque le 4-vinylphénol, le 4-éthylphénol, le 4-isopropylphénol, le 4-isobutylphénol, l'acide paracoumarique et les mélanges de ces composés. [76] Dans un mode de réalisation, le monophénol aromatique comprend une résine pré- 30 condensée à base du monophénol aromatique tel que décrit dans l'un quelconque de ces modes de réalisations. [77] Cette résine pré-condensée est avantageusement à base : d'au moins un monophénol aromatique tel que défini précédemment, et 35 préférentiellement choisi dans le groupe constitué par le phénol, l'ortho crésol, le méta crésol, le para crésol, l'ortho chlorophénol, le méta chlorophénol, le para chlorophénol, - 12 - l'acide 2-hydroxybenzoïque, l'acide 3-hydroxybenzoïque, l'acide 4-hydroxybenzoïque le 4- vinylphénol, le 4-éthylphénol, le 4-isopropylphénol, le 4-isobutylphénol, l'acide paracoumarique et les mélanges de ces composés ; et d'au moins un composé susceptible de réagir avec ledit monophénol aromatique 5 comprenant au moins une fonction aldéhyde et/ou au moins un composé susceptible de réagir avec ledit monophénol aromatique comprenant au moins deux fonctions hydroxyméthyle portées par un noyau aromatique. [78] Le composé susceptible de réagir avec ledit monophénol aromatique peut être un 10 composé aromatique tel que défini ci-après, un composé de formule Ar-(CH0)2, où Ar représente un noyau aromatique, ou tout autre aldéhyde. Avantageusement, ledit composé est choisi dans le groupe constitué par un composé aromatique comprenant un noyau aromatique porteur d'au moins deux fonctions, l'une de ces fonctions étant une fonction hydroxyméthyle, l'autre étant une fonction aldéhyde ou une fonction hydroxyméthyle, le formaldéhyde, le furfuraldéhyde, le 2,5- 15 furanedicarboxaldéhyde, le 1,4-benzènedicarboxaldéhyde, le 1,3-benzènedicarboxaldéhyde, le 1,2-benzènedicarboxaldéhyde et les mélanges de ces composés. Très avantageusement, lorsque le composé est un composé aromatique comprenant un noyau aromatique porteur d'au moins deux fonctions, l'une de ces fonctions étant une fonction hydroxyméthyle, l'autre étant une fonction aldéhyde ou une fonction hydroxyméthyle, ce composé est choisi dans le groupe 20 constitué par le 5-(hydroxyméthyl)-furfural, le 2,5-di(hydroxyméthyle)furane et les mélanges de ces composés. [79] Ainsi, dans la résine pré-condensée à base de monophénol aromatique, le motif répétitif répond aux caractéristiques du monophénol aromatique définies précédemment à l'exception 25 qu'au moins un des atomes de carbone du noyau aromatique à six chainons, qui était non substitué, est relié à un autre motif. [80] Quel que soit le composé autre que le monophénol aromatique à la base de la résine pré-condensée, cette résine pré-condensée est dépourvue de formaldéhyde libre. En effet, 30 même dans le cas où la résine pré-condensée est à base d'un monophénol aromatique tel que décrit précédemment et de formaldéhyde, le formaldéhyde ayant déjà réagi avec le monophénol aromatique, la résine pré-condensée est dépourvue de formaldéhyde libre susceptible de pouvoir réagir avec un composé Al conforme à l'invention dans une étape ultérieure. 35 [081] Le monophénol aromatique peut également comprendre un mélange d'une molécule libre de monophénol aromatique et d'une résine pré-condensée à base de monophénol aromatique, - 13 - telle que décrite précédemment. En particulier, le monophénol aromatique peut également comprendre un mélange de phénol et d'une résine pré-condensée à base de phénol. [082] Composé aromatique 5 [083] Le deuxième constituant essentiel de la résine est un composé aromatique comprenant au moins un noyau aromatique porteur d'au moins deux fonctions, l'une de ces fonctions étant une fonction hydroxyméthyle, l'autre étant une fonction aldéhyde ou une fonction hydroxyméthyle. Ainsi, conformément à l'invention, c'est ledit noyau aromatique qui est porteur des fonctions hydroxyméthyle et aldéhyde. Le composé selon l'invention répond donc à la 10 formule générale (VI) : HO-CH2-Ar-B (VI) où Ar représente un noyau aromatique et B représente CHO ou CH2OH. [84] Le noyau aromatique est avantageusement un noyau à 5 ou 6 chaînons, comprenant, en tant que chaînon, des atomes de carbone et éventuellement un ou plusieurs hétéroatomes, en 15 particulier des atomes d'azote, d'oxygène, de soufre, éventuellement oxydé sous forme de N- oxyde ou de S-oxyde. Dans une variante, le noyau aromatique comprend 0, 1 ou 2 hétéroatome(s). Le reste du noyau aromatique peut être substitué ou non. [85] Le noyau aromatique peut porter 0, 1 ou 2 fonctions aldéhyde, avantageusement 0 ou 1 20 fonction aldéhyde. [86] Le noyau aromatique peut porter 1, 2 ou 3 fonctions hydroxyméthyle, avantageusement 1 ou 2 fonction hydroxyméthyle. 25 [087] En outre, le noyau aromatique peut également porter 0, 1 ou 2 autre(s) fonction(s), en particulier hydroxyle. [88] Dans le mode de réalisation dans lequel le noyau aromatique est un noyau à 6 chaînons, les fonctions B et hydroxyméthyle sont avantageusement en position méta ou en para l'une par 30 rapport à l'autre. [89] Dans le mode de réalisation dans lequel le noyau aromatique est un noyau à 5 chaînons, le noyau peut comprendre un ou plusieurs hétéroatomes, en particulier des atomes d'azote, d'oxygène, de soufre, éventuellement oxydé sous forme de N-oxyde ou de S-oxyde. 35 Avantageusement, le noyau aromatique comprend 1 ou 2 hétéroatome(s), de préférence 1 hétéroatome. - 14 - [090] Dans ce mode de réalisation dans lequel le noyau aromatique est un noyau à 5 chaînons, au moins une des trois conditions suivantes est respectée : - le noyau aromatique comprend 0 ou une seule fonction aldéhyde ; 5 - le noyau aromatique comprend une ou deux fonctions hydroxyméthyle ; outre les fonctions aldéhyde et hydroxyméthyle, le reste du noyau aromatique n'est pas substitué. Avantageusement, ces trois conditions sont respectées. Dans un premier cas, le noyau aromatique comprend une seule fonction aldéhyde ; une seule fonction hydroxyméthyle ; outre les fonctions aldéhyde et hydroxyméthyle, le reste du noyau aromatique n'est pas substitué. Dans un deuxième cas, le noyau aromatique comprend 0 fonction aldéhyde ; deux fonctions hydroxyméthyle ; outre les fonctions hydroxyméthyle, le reste du noyau aromatique n'est pas substitué. Avantageusement, le composé est de formule générale (VII) : X /\\ B HO-CH2 (VII) dans laquelle B représente CHO ou CH2OH, X représente 0, NRi, NO, S, SO, S02, SR2R3, 25 représente un hydrogène, un groupe alkyle, aryle, arylalkyle, alkylaryle ou cycloalkyle, R2, R3 représentent chacun, indépendamment les uns des autres, un hydrogène, un groupe alkyle, aryle, arylalkyle, alkylaryle ou cycloalkyle. [095] Avantageusement, le composé est de formule générale (VII') : 30 HO-CH2 (VII') [91] 10 [92] 15 [93] 20 [94] - 15 - dans laquelle X, B sont tels que définis précédemment. [096] Dans un mode de réalisation particulièrement avantageux, B représente CHO. Dans un autre mode de réalisation, B représente CH2OH. 5 [97] Selon un mode de réalisation préférentiel, X représente O. [98] Dans une variante, le composé est de formule (Vila): 0 H0-CH2' (Vila) 10 B étant tel que défini précédemment et plus particulièrement de formule (Viral) ou (VIl'a2) : HO-CH2 0 CHO HO-CH2 CH2-0H (VII 'ai) (VIl'a2) 15 [099] Le 5-(hydroxyméthyl)-furfural (Viral) est un aldéhyde particulièrement adapté, étant donné que ce composé organique peut facilement être issu de ressources renouvelables. En effet, il est issu notamment de la déshydratation de certains sucres tels que le fructose, le glucose, le sucrose, la cellulose et l'inuline. 20 [0100] Dans un autre mode de réalisation, X représente NRi ou NO, avantageusement NRi. est tel que défini précédemment. [0101] Dans une variante, le composé est de formule (VIlb) : R1 HO-CH2 (VIlb) 25 B étant tel que défini précédemment et plus particulièrement de formule (VII'bl) ou (VII'b2) : - 16 - HO-CH2 CH2-0H (VII'b2) dans lesquelles R1 représente un hydrogène, un groupe alkyle, aryle, arylalkyle, alkylaryle ou cycloalkyle. Avantageusement R1 représente un hydrogène ou un groupe alkyle en Cl-06. [0102] Dans un autre mode de réalisation, X représente S, SO, SO2 ou SR2R3. [0103] Dans une variante, le composé est de formule (Mb) : B étant tel que défini précédemment X B H0-CH2 (VIIC) avec X représente S, SR2R3, SO, S02, R2, R3 représentent chacun, indépendamment les uns des autres, un hydrogène, un groupe alkyle, aryle, arylalkyle, alkylaryle ou cycloalkyle, B étant tel que défini précédemment ; 15 et plus particulièrement de formule (VII'cl) ou (VI l'c2) : HO-CH2 CHO HO-CH2 CH2-0H (VII 'ci) (VII'c2) dans laquelle X représente S, SR2R3, SO, S02, R2, R3 représentent chacun, indépendamment les 20 uns des autres, un hydrogène, un groupe alkyle, aryle, arylalkyle, alkylaryle ou cycloalkyle. [0104] Le composé peut ainsi être : 5 10 HO-CH2 CHO (VIrbl) - 17 - HO-CH2 S CHO HO-CH2 S CH2OH HO-CH2yCHO HO-CH2yCH2OH (VII'c3) (VII'c4) R2 R2 R3 R3 HO-CH2yCHO HO-CH2 yCH2OH (VII'c5) (VII'c6) 0 0 % HO-CH2 S CHO 0 0 HO-CH2 s )CH2OH (VII'c7) (VII'c8) [0105] Avantageusement R2, R3 représentent chacun, l'un indépendamment de l'autre, un radical alkyle en Cl-06. 5 [0106] Le composé est avantageusement de formule (VI l'c1) ou (VI l'c2). [0107] Dans une autre variante, le noyau aromatique est un noyau à 6 chaînons, pouvant comprendre 0, un ou plusieurs hétéroatomes, en particulier d'azote, éventuellement oxydé sous forme de N-oxyde. Dans une variante, le noyau aromatique comprend 0, 1, ou 2 hétéroatome(s). 10 [0108] Les fonctions B et hydroxyméthyle sont avantageusement en position méta ou en para l'une par rapport à l'autre. [0109] Le noyau aromatique peut porter 0, 1 ou 2 fonctions aldéhyde, avantageusement 0 ou 1 fonction aldéhyde. 15 [0110] Le noyau aromatique peut porter 1, 2 ou 3 fonctions hydroxyméthyle, avantageusement 1 - 18 - ou 2 fonctions hydroxyméthyle. [0111] En outre, le noyau aromatique peut également porter 0, 1 ou 2 autre(s) fonction(s), en particulier hydroxyle. 5 [0112] Avantageusement, le composé est de formule générale (VIII) : X (VIII) HO-H2C) CHO P I )n (OH) m dans laquelle X représente C ou NRi, n vaut 0, 1 ou 2, m vaut 0 ou 1, p vaut 1, 2 ou 3. R1 10 représente un hydrogène, un groupe alkyle, aryle, arylalkyle, alkylaryle ou cycloalkyle. Conformément à l'invention, p+n>1 avec p>0. [0113] Avantageusement R1 représente un hydrogène ou un groupe alkyle en C1-C6. [0114] Dans une variante, n vaut 1, m vaut 0 et p vaut 1. 15 [0115] Dans une autre variante, n vaut 1, m vaut 1 et p vaut 1. [0116] Dans une autre variante, n vaut 2, m vaut 1 et p vaut 1. [0117] Dans une autre variante, n vaut 1, m vaut 1 et p vaut 2. [0118] Dans une autre variante, n vaut 0, m vaut 0 et p vaut 2. [0119] Dans une autre variante, n vaut 0, m vaut 1 et p vaut 2. 20 [0120] Dans une autre variante, n vaut 1, m vaut 1 et p vaut 2. [0121] Dans une autre variante, n vaut 0, m vaut 1 et p vaut 3. [0122] Préférentiellement le noyau aromatique de l'aldéhyde est un noyau benzénique. Plus préférentiellement, cet aldéhyde est choisi dans le groupe constitué par le 2-hydroxymethylbenzène-1-carboxaldéhyde, le 3- hydroxymethyl-benzène-1-carboxaldéhyde, le 4- 25 hydroxymethyl-benzène-1-carboxaldéhyde, le 3-hydroxymethy1-6-hydroxy-benzène-1- carboxaldéhyde, le 3-hydroxymethy1-4-hydroxy-benzène-1-carboxaldéhyde, le 3-hydroxymethy1- 2-hydroxy-benzène-1-carboxaldéhyde, le 3-hydroxymethy1-2-hydroxy-benzène-1,5- dicarboxaldéhyde, le 5-hydroxymethy1-2-hydroxy-benzène-1,3-dicarboxaldéhyde, le 3,5- hydroxymethy1-4-hydroxy-benzène-1-carboxaldéhyde, le 3,5-hydroxymethy1-2-hydroxy-benzène- 30 1-carboxaldéhyde, le 1,2-hydroxymethyl-benzène, le 1,3-hydroxymethyl-benzène, le 1,4- hydroxymethyl-benzène, le 1,3-hydroxymethy1-6-hydroxy-benzène, le 1,3-hydroxymethy1-4- - 19 - hydroxy-benzène, le 1,3-hydroxymethy1-2-hydroxy-benzène, le 1,3,5-hydroxymethy1-2-hydroxybenzène, le 1,3-hydroxymethy1-6-hydroxy-benzène, le 1,3,5-hydroxymethy1-4-hydroxy-benzène, le 1,3,2-hydroxymethy1-2-hydroxy-benzène et les mélanges de ces composés. 5 [0123] Encore plus préférentiellement le composé aromatique utilisé est le 1-hydroxymethyl- benzène-4-carboxaldéhyde de formule (Villa) ou le 1,4-hydroxymethyl-benzène de formule (V111b) : CHO CH2OH CH2OH (VIII b) (Villa) 10 [0124] Autres composés préférentiels de la composition adhésive [0125] De façon préférée, la composition adhésive comprend au moins un latex d'élastomère insaturé. On rappelle qu'un latex est une dispersion stable de microparticules d'élastomère(s) en suspension dans une solution aqueuse. Les latex d'élastomère insaturé (c'est-à-dire porteur de 15 doubles liaisons carbone-carbone), notamment d'élastomère diénique, sont bien connus de l'homme du métier. [0126] Le ou les élastomères du latex est ou sont dispersés dans la résine et assure ou assurent une bonne liaison entre la couche adhésive et le matériau élastomérique dans lequel l'élément de renfort est noyé. Un tel latex présente également l'avantage d'être relativement souple et 20 flexible ce qui permet d'accompagner les déformations de l'élément de renfort sans que la couche adhésive ne rompe. Enfin, le ou les élastomères d'un tel latex présente ou présentent l'avantage de présenter du collant à cru avec le matériau élastomérique dans lequel l'élément de renfort est noyé. Ainsi, lors de la fabrication du composite, l'élément de renfort revêtu de la composition adhésive adhère au matériau élastomérique qui ne glisse pas autour de l'élément 25 de renfort revêtu. [0127] L'élastomère insaturé du latex est préférentiellement un élastomère diénique, plus préférentiellement un élastomère diénique choisi de préférence dans le groupe constitué par les polybutadiènes, les copolymères de butadiène, les polyisoprènes, les copolymères d'isoprène, les terpolymères vinylpyridine-styrène-butadiène, les élastomères de type éthylène alpha oléfine, - 20 - les élastomères polychloroprène et les mélanges de ces élastomères. Avantageusement, l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères. 5 [0128] La composition adhésive aqueuse conforme à l'invention peut bien entendu comporter tout ou partie des additifs habituels pour compositions adhésives aqueuses telles que ceux utilisés dans les colles RFL conventionnelles ; on citera par exemple des bases telles que ammoniaque, hydroxyde de sodium, de potassium ou d'ammonium, des colorants, charges telles que noir de carbone ou silice, antioxydants ou autre stabilisants, et des épaississants, par 10 exemple la carboxyméthylecellulose, ou des gélifiants, par exemple une gélatine, permettant d'augmenter la viscosité de la composition. On citera également les additifs permettant de modifier le temps de prise ou de gel et le temps d'ouverture de la résine. De façon connue par l'homme du métier, le temps de prise ou de gel est le temps pendant lequel on peut appliquer la résine sur son substrat et le temps d'ouverture est le temps pendant lequel, après application de 15 la résine sur son substrat, on peut laisser la résine à l'air libre sans altérer la qualité de la liaison adhésive ultérieure avec le substrat complémentaire. Le temps de prise ou de gel et le temps d'ouverture sont notamment fonction de la température, de la pression ou encore de la concentration en résine. 20 [0129] Procédé de fabrication de la composition adhésive [0130] On définit Ni comme le nombre de sites réactifs du composé aromatique comme suit : une fonction aldéhyde représente deux sites réactifs et une fonction hydroxyméthyle représente un site réactif. Ainsi, par exemple, le 5-(hydroxyméthyl)-furfural a N1=3 sites réactifs et le 2,5- di(hydroxyméthyle)furane a N1=2 sites réactifs. 25 [0131] Dans le cas d'un polyphénol aromatique, on définit N2 comme le nombre de sites réactifs du polyphénol aromatique comme suit : chaque carbone libre du noyau aromatique adjacent à une fonction hydroxyle portée par le noyau aromatique représente un site réactif, chaque carbone libre ne pouvant être compté en tant que site réactif que pour une seule fonction hydroxyle adjacente. Ainsi, par exemple, le résorcinol et le phloroglucinol ont chacun N2=3 sites 30 réactifs et le 2,2',4,4'-tétrahydroxydiphényl sulfide a N2=4 sites réactifs. [0132] Dans le cas d'un monophénol aromatique, on définit N'2 comme le nombre de sites réactifs du monophénol aromatique comme suit : chaque carbone libre du noyau aromatique à six chainons adjacent à la fonction hydroxyle portée par le noyau aromatique représente un site réactif et le carbone libre du noyau aromatique à six chainons positionné en para de la fonction 35 hydroxyle représente un site réactif. Ainsi, par exemple, le phénol a N'2=3 sites réactifs. - 21 - [0133] Typiquement, lors d'une première étape de résinification, on mélange, avantageusement dans l'eau, les constituants de la résine elle-même. [0134] Cette première étape de résinification peut être réalisée selon plusieurs modes de 5 réalisations. [0135] Avant de décrire en détail les différents modes de réalisation, on précisera tout d'abord que la résine de la composition adhésive aqueuse peut être obtenue par mélange des constituant de la résine, c'est-à-dire du polyphénol aromatique tel que défini précédemment 10 et/ou du monophénol aromatique tel que défini précédemment et du composé aromatique tel que défini précédemment dans un solvant soit basique, ayant de préférence un pH compris entre 8 et 13, plus préférentiellement entre 9 et 12, soit acide ou neutre, ayant de préférence un pH compris entre 4 et 7, plus préférentiellement entre 5 et 7. Ce solvant est avantageusement de l'eau rendue basique par ajout d'une base ou rendue acide par ajout d'un acide. 15 [0136] Dans un premier mode de réalisation, on utilise une résine pré-condensée à base de polyphénol aromatique telle que définie précédemment, c'est-à-dire à base : - d'au moins un polyphénol aromatique, comprenant au moins un noyau aromatique porteur d'au moins deux fonctions hydroxyle en position méta l'une par rapport à 20 l'autre, les deux positions ortho d'au moins une des fonctions hydroxyle étant non substituées ; et - d'au moins un composé susceptible de réagir avec ledit polyphénol aromatique comprenant au moins une fonction aldéhyde et/ou au moins un composé susceptible de réagir avec ledit polyphénol aromatique comprenant au moins 25 deux fonctions hydroxyméthyle portées par un noyau aromatique. [0137] La résine pré-condensée à base de polyphénol aromatique est avantageusement préparée en mélangeant progressivement le polyphénol aromatique et le composé comprenant au moins une fonction aldéhyde et/ou le composé comprenant au moins deux fonctions 30 hydroxyméthyle portées par un noyau aromatique, par exemple le formaldéhyde, dans des quantités molaires telles que décrites précédemment. [0138] Dans une première variante, on mélange les composants à base de la résine pré-condensée dans un solvant basique tel qu'une solution aqueuse de soude, ayant de préférence un pH compris entre 8 et 13, plus préférentiellement entre 9 et 12. 35 [0139] Ainsi, la résine pré-condensée est obtenue par mélangeage : o dudit polyphénol aromatique, et - 22 - o dudit composé susceptible de réagir avec ledit polyphénol aromatique, dans un solvant basique ayant de préférence un pH compris entre 8 et 13, plus préférentiellement entre 9 et 12. [0140] Dans une deuxième variante, on mélange les composants à base de la résine pré- 5 condensée dans un solvant acide ou neutre tel qu'une solution aqueuse ayant un pH compris entre 4 et 7, de préférence entre 5 et 7. [0141] Ainsi, la résine pré-condensée est obtenue par mélangeage : o dudit polyphénol aromatique, et o dudit composé susceptible de réagir avec ledit polyphénol aromatique, 10 dans un solvant acide ou neutre ayant de préférence un pH compris entre 4 et 7, plus préférentiellement entre 5 et 7. [0142] Dans certains cas, par exemple à des concentrations relativement élevées ou dans le cas d'un solvant acide, l'homme du métier peut être amené à ajouter un épaississant, par exemple la 15 carboxyméthylecellulose, ou un gélifiant, par exemple une gélatine, afin de limiter la sédimentation de la résine pré-condensée. [0143] Quelle que soit la variante, l'ensemble des constituants est mélangé sous agitation pendant un temps variable selon la température utilisée et la composition spécifique visée, par 20 exemple pendant une durée pouvant varier entre 1 min et 6 h, à une température comprise entre 20°C et 90°C, préférentiellement entre 20 et 60°C. [0144] Comme décrit précédemment, on peut avantageusement neutraliser le milieu de façon à obtenir une résine pré-condensée pouvant être stockée et utilisée ultérieurement. 25 [0145] Afin de préparer la résine pré-condensée, la quantité molaire n2 de polyphénol aromatique A2 et la quantité molaire n1 du composé aromatique Al sont telles que [(n2*N2)+(n'2N'2)]/(nl*N1)>1, de préférence 1 REVENDICATIONS1. Composite (P1, P2) comprenant : au moins un élément de renfort (10), une couche adhésive (14) réalisée dans une composition adhésive et revêtant l'élément de renfort (10), un corps élastomérique (20) réalisé dans une matrice élastomérique comprenant au moins un élastomère choisi dans le groupe constitué par un élastomère de type éthylène alpha oléfine, un élastomère polychloroprène (CR) et les mélanges de ces élastomères et 10 dans lequel est noyé l'élément de renfort (10) revêtu de la couche adhésive (14), le composite (P1, P2) étant caractérisé en ce que la composition adhésive comporte au moins une résine à base: - d'au moins un polyphénol aromatique comprenant au moins un noyau aromatique porteur d'au moins deux fonctions hydroxyle en position méta 15 l'une par rapport à l'autre, les deux positions ortho d'au moins une des fonctions hydroxyle étant non substituées, et t/ou -d'au moins un monophénol aromatique comprenant au moins un noyau aromatique à six chainons portant une unique fonction hydroxyle, o les deux positions ortho de la fonction hydroxyle étant non substituées 20 OU o au moins une position ortho et la position para de la fonction hydroxyle étant non substituées, et - d'au moins un composé aromatique comprenant au moins un noyau aromatique porteur d'au moins deux fonctions, l'une de ces fonctions étant 25 une fonction hydroxyméthy e l'autre étant une fonction aldéhyde ou une fonction hydroxyméthyle. 2. Composite (P1, P2) selon la revendication précédente, dans lequel le noyau aromatique du polyphénol aromatique est porteur de trois fonctions hydroxyle en position méta les unes par rapport aux autres. 30 3. Composite (P1, P2) selon l'une quelconque des revendications précédentes, dans lequel les deux positions ortho de chaque fonction hydroxyle sont non substituées. 4. Composite (P1, P2) selon l'une quelconque des revendications précédentes, dans lequel le reste du noyau aromatique du polyphénol aromatique est non substitué. 5. Composite (P1, P2) selon l'une quelconque des revendications précédentes, 35 dans lequel le polyphénol aromatique comprend plusieurs noyaux aromatiques, au moins deux d'entre eux étant chacun porteur d'au moins deux fonctions hydroxyle en position méta - 46 - l'une par rapport à l'autre, les deux positions ortho d'au moins une des fonctions hydroxyle d'au moins un noyau aromatique étant non substituées. 6. Composite (P1, P2) selon la revendication précédente, dans laquelle au moins un des noyaux aromatiques du polyphénol aromatique est porteur de trois fonctions hydroxyle en position méta les unes par rapport aux autres. 7. Composite (P1, P2) selon la revendication 5 ou 6, dans lequel les deux positions ortho de chaque fonction hydroxyle d'au moins un noyau aromatique sont non substituées. 8. Composite (Pi, P2) selon l'une quelconque des revendications 5 à 7, dans lu lequel les deux positions ortho de chaque fonction hydroxyle de chaque noyau aromatique sont non substituées, 9. Composite (P1, P2) selon l'une quelconque des revendications précédentes, dans lequel chaque noyau aromatique du polyphénol aromatique est un noyau benzénique. 10. Composite (P1, P2) selon l'une quelconque des revendications précédentes, 15 dans lequel le polyphénol aromatique est choisi dans le groupe constitué par le résorcinol, le phloroglucinol, le 2, 2',4,4'-tétra hydroxyd iphényl sulfide, la 2,2,4,4'- tétrahydroxybenzophénone, les résines pré-condensées à partir d'au moins un de ces polyphénols aromatiques et les mélanges de ces composés. 11. Composite (Pi, P2) selon l'une quelconque des revendications précédentes, 20 dans lequel le composé aromatique répond à la formule générale (VII) HO-C où B représente CHO ou CH2OH, X représente 0, NRi, NO, S, SO, S02, SR2R3, R1 25 représente un hydrogène, un groupe alkyle, aryle, arylalkyle, alkylaryle ou cycloalkyle, R2, R2. représentent chacun, indépendamment les uns des autres un hydrogène, un groupe alkyle, aryle, arylalkyle, alkylaryle ou cycloalkyle. 12. Composite (Pi, P2) selon l'une quelconque des revendications précédentes, dans lequel le composé aromatique répond à la formule générale (VIl'al ) ou (1/11'a2) : 30 - 47 - HO CHO (Virai) (VIl'a2 13. Composite (P1, P2) selon l'une quelconque des revendications précédentes. dans lequel l'élastomère de type éthylène alpha oléfine est choisi dans le groupe constitué par les copolymères d'éthylène-propylène (EPM), les copolymères d'éthylène-propylènediène (EPDM) et les mélanges de ces copolymères. 14. Composite (P1, P2) selon l'une quelconque des revendications précédentes, dans lequel la composition adhésive comprend au moins un latex d'élastomère insaturé. 15. Composite (P1, P2) selon la revendication précédente, dans lequel l'élastomère insaturé du latex est un élastomère diénique. choisi de préférence dans le groupe constitué par les polybutadiènes, les copolymères de butadiène, les polyisoprènes, les copolymères d'isoprène, les terpolymères vinylpyridine-styrène-butadiène, les élastomères de type éthylène alpha oléfine, les élastomères polychloroprène (CR) et les mélanges de ces élastomères. 16. Composite (Pi, P2) selon la revendication précédente, dans lequel l'élastomère de type éthylène alpha oléfine est choisi dans le groupe constitué par !es copolymères d'éthylène-propylène (EPM), les copolymères d'éthylène-propylène-diène (EPDM) et les mélanges de ces copolymères. 17. Composite (P1, P2) selon l'une quelconque des revendications précédentes, dans lequel la matrice élastomérique comprend une charge renforçante. 18. Composite (P1, P2) selon l'une quelconque des revendications précédentes, dans lequel la matrice élastomérique comprend un sel métallique d'acide organique a, p insaturé. 19. Composite (P1, P2) selon l'une quelconque des revendications précédentes, dans lequel l'élément de renfort (10) est non-métallique. 20. Composite (P1, P2) selon la revendication précédente, dans lequel l'élément de renfort non-métallique (10) comprend au moins un brin multifilamentaire de monofilaments élémentaires (18). 21. Composite (P1, P2) selon la revendication 19 ou 20, dans lequel l'élément de renfort non-métallique (10) est réalisé dans un matériau choisi dans le groupe constitué par les matériaux textiles, les matériaux minéraux et les associations de ces matériaux. - 48 - 22. Composite (PI, P2) selon l'une quelconque des revendications 19 à 21 dans lequel l'élément de renfort non-métallique (10) est réalisé dans un matériau textile, de préférence choisi dans le groupe constitué par les polyesters, les polyamides, les polycétones, les alcools polyvinyliques, les celluloses et les associations de ces matériaux. 23. Composite (P1, P2) selon l'une quelconque des revendications 1 à 22, dans lequel le corps élastomérique (20) revêt directement la couche adhésive (14). 24. Composite (P1, P2) selon l'une quelconque des revendications 1 à 22, comprenant une couche élastomérique de liaison (16) réalisée dans une composition élastomérique de liaison et revêtant directement la couche adhésive (14), la composition lo élastomérique de liaison comprenant au moins un élastomère choisi dans le groupe constitué par un élastomère de type éthylène alpha oléfine, un élastomère polychloroprène (CR) et les mélanges de ces élastomères. 25. Composite (P1, P2) selon la revendication précédente, dans lequel l'élastomère de type éthylène alpha oléfine est choisi dans le groupe constitué par les 15 copolymères d'éthylène-propylène (EPM), les copolymères d'éthylène-propylène-diène (EPDM) et les mélanges de ces copolymères. 26. Composite (P1, P2) selon la revendication 24 ou 25, dans lequel le ou les élastomères de la composition élastomérique de liaison est ou sont identiques au ou aux élastomères de la matrice élastomérique. 20 27. Composite (P1, P2) selon l'une quelconque des revendications 24 à 26, dans lequel ia couche élastomérique de liaison (16) forme une gaine autour de l'élément de renfort (10). 28 Composite (P1, P2) selon l'une quelconque des revendications 19 à 27, dans lequel la couche adhésive (14) revêt directement l'élément de renfort non-métallique (10). 25 29. Composite (P1, P2) selon l'une quelconque des revendications 19 à 27, dans lequel la couche adhésive (14) revêt directement une composition de cohésion imprégnant l'élément de renfort non-métallique (10). 30. Composite (P1, P2) selon la revendication précédente, dans lequel la composition de cohésion est à base d'un produit de réaction d'au moins un isocyanate. 30 31 Composite (P1, P2) selon l'une quelconque des revendications précédentes, formant une courroie de transmission de puissance. 32. Composite (P1, P2) selon la revendication précédente, comprenant une couche d'entrainement mécanique (22) agencée au contact du corps élastomérique (20 a couche d'entrainement mécanique étant pourvue de nervures (24). 33. Composite (P1, P2) selon la revendication précédente, dans lequel la couche d'entrainement (22) est réalisée dans une composition élastomérique comprenant au moins - 49 - un élastomère choisi dans le groupe constitué par un élastomère de type éthylène alpha oléfine, un élastomère nitrile hydrogéné (HNBR), un élastomère nitrile (NBR), un polyéthylène chlorosulfoné avec groupements alkyles (ACSM), un élastomère polychlorocrène (CR), un polybutadiène (BR), un caoutchouc naturel (NR), un polyisoprène de synthèse (IR), un copolymère de butadiène-styrène (SBR), un copolymère d'isoprène-butadiène (BIR), un copolymère d'isoprène-styrène (SIR), un copolymère de butadiènestyrène-isoprène (SBIR) et les mélanges de ces élastomères. 34. Composite (P1, P2) selon la revendication précédente, dans lequel l'élastomère de la composition élastomérique de la couche d'entrainement (22) est choisi 10 dans le groupe constitué par un élastomère de type éthylène alpha oléfine, un élastomère polychloroprène (OR), un polybutadiêne (BR), un caoutchouc naturel (NR), un copolymère de butadiène-styrène (SBR) et les mélanges de ces élastomères. 35. Composite (P1, P2) selon la revendication 33 ou 34, dans lequel l'élastomère de type éthylène alpha oléfine est choisi dans le groupe constitué par les copolymères 15 d'éthylène-propylène (EPM), les copolymères d'éthylène-propylène-diène (EPDM) et les mélanges de ces copolymères. 36. Procédé de fabrication d'un composite (Pi, P2), caractérisé en ce que 1e procédé comprend les étapes suivantes : 1) agencer, à l'état cru, un empilement comportant, dans cet ordre : 20 une première couche élastomérique (26) réalisée dans un premier matériau élastomérique, au moins un élément de renfort (10) revêtu d'une couche adhésive (14) réalisée dans une composition adhésive, la composition adhésive comportant au moins une résine à base 75 a d'eu moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et /ou d'au moins un monophénol aromatique comprenant au moins un noyau 30 aromatique à six chainons portant une unique fonction hydroxyle, o les deux positions ortho de la fonction hydroxyle étant non substituées ou o au moins une position ortho et la position para de la fonction hydroxyle étant non substituées, et 35 - d'au moins un composé aromatique comprenant au moins un noyau aromatique porteur d'au moins deux fonctions, l'une de ces fonctions étant -50- une fonction hydroxyméthyle, l'autre étant une fonction aldéhyde ou une fonction hydroxyméthyle, une deuxième couche élastomérique (28) réalisée dans un deuxième matériau élastomérique, au moins l'un des premier et deuxième matériaux élastomériques comprenant au moins un élastomère choisi dans le groupe constitué par un élastomère de type éthylène alpha oléfine, un élastomère polychloroprène (CR) et les mélanges de ces élastomères, 2) mouler et réticuler l'empilement 3T Procédé selon la revendication précédente, dans lequel l'élastomère de type to éthylène alpha oléfine est choisi dans le groupe constitué par les copolymères d'éthylène- propylène (EPM), les copolymères d'éthylène-propylène-diène (EPDM) et les mélanges de ces copolymères. 38. Procédé selon la revendication 36 ou 37, comprenant, préalablement à l'étape d'agencement de l'empilement, une étape d'imprégnation de l'élément de renfort (10) 15 par une composition de cohésion. 39 Procédé selon l'une quelconque des revendications 36 à 38, comprenant, préalablement à l'étape d'agencement de l'empilement, une étape de revêtement de l'élément de renfort (10) par la composition adhésive. 40. Procédé selon l'une quelconque des revendications 36 à 39, dans lequel on 20 agence chaque première et deuxième couche élastomérique directement au contact de la couche adhésive (14). 41. Procédé selon une quelconque des revendications 36 à 40, comprenant, préalablement à l'étape d'agencement de l'empilement, une étape de revêtement de la couche adhésive (14) directement par une composition élastomérique de liaison, la 25 composition élastomérique de liaison comprenant au moins un élastomère choisi dans le groupe constitué par un élastomère de type éthylène alpha oléfine, un élastomère polychloroprène (CR) et les mélanges de ces élastomères. 42. Procédé selon la revendication précédente, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères. 43. Procédé selon la revendication précédente, dans lequel on revêt directement la couche adhésive (14) de la composition élastomérique de liaison par extrusion d'une gaine (16) de la composition élastomérique de liaison autour de l'élément de renfort (10) 35 revêtu de la couche adhésive (14). 10 15 20 25 30 51 44. Procédé de fabrication d'une courroie de transmission de puissance (PI, caractérisé en ce que le procédé comprend les étapes suivantes : 1) agencer, à l'état cru, un empilement comportant, dans cet ordre : une première couche élastomérique (26) réalisée dans un premier matériau élastomérique, au moins un élément de renfort (10) revêtu d'une couche adhésive (14) réalisée dans une composition adhésive, la composition adhésive comportant au moins une résine à base : - d'au moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et /ou -d'au moins un monophénal aromatique comprenant au moins un noyau aromatique à six chainons portant une unique fonction hydroxyle, o les deux positions ortho de la fonction hydroxyle étant non substituées ou o au moins une position ortho et la position para de la fonction hydroxyle étant non substituées, et - d'au moins un composé aromatique comprenant au moins un noyau aromatique porteur d'au moins deux fonctions, l'une de ces fonctions étant une fonction hydroxyméthyle, l'autre étant une fonction aldéhyde ou une fonction hydroxyméthyle, une deuxième couche élastomérique (28) réalisée dans un deuxième matériau élastomérique, au moins l'un des premier et deuxième matériaux élastomériques comprenant au moins un élastomère choisi dans le groupe constitué par un élastomère de type éthylène alpha oléfine, un élastomère polychloroprène (CR) et les mélanges de ces élastomères, une troisième couche élastomérique d'entrainement mécanique (22) agencée au contact de la deuxième couche élastomérique (28) réalisée dans un troisième matériau élastomérique, 2) mouler et réticuler l'empilement.